(57)【要約】【課題】ナノ薄膜層を好適に転写できるナノ薄膜転写シートを提供すること。【解決手段】基材２と、基材２の主面上に設けられたナノ薄膜層３とを備え、基材２は、ナノ薄膜層３側からの平面視において、基材２の縁部２ａの少なくとも一部を含み且つナノ薄膜層３が存在しない余白領域Ｒ０を有する、ナノ薄膜転写シート１。【選択図】図１
2016215506.tif 000002
【特許請求の範囲】
【請求項１】
基材と、前記基材の主面上に設けられたナノ薄膜層とを備え、
前記基材は、前記ナノ薄膜層側からの平面視において、前記基材の縁部の少なくとも一部を含み且つ前記ナノ薄膜層が存在しない余白領域を有する、ナノ薄膜転写シート。
【請求項２】
前記基材の平面形状が多角形状であり、
前記余白領域は、前記多角形状の少なくとも一つの角部を含む、請求項１に記載のナノ薄膜転写シート。
【請求項３】
前記基材が、メッシュシート、不織布シート又は多孔質構造を有するシートである、請求項１又は２に記載のナノ薄膜転写シート。
【請求項４】
前記ナノ薄膜層がフィブロインを含有する、請求項１〜３のいずれか一項に記載のナノ薄膜転写シート。
【請求項５】
前記ナノ薄膜層が、ポリカチオンを含有する溶液を用いて形成されるＡ層とポリアニオンを含有する溶液を用いて形成されるＢ層とが交互に積層された層である、請求項１〜３のいずれか一項に記載のナノ薄膜転写シート。
【請求項６】
請求項１〜５のいずれか一項に記載のナノ薄膜転写シートを前記ナノ薄膜層が被転写体と対向するように前記被転写体上に配置し、前記ナノ薄膜転写シートの前記基材側を押圧することにより前記ナノ薄膜層を被転写体に転写する、転写方法。
【請求項７】
前記ナノ薄膜転写シートの前記基材側を押圧する際の荷重が１０〜１０００ｇ／ｃｍ２である、請求項６に記載の転写方法。
【発明の詳細な説明】
【技術分野】
【０００１】
本発明は、ナノ薄膜転写シート及び転写方法に関する。
【背景技術】
【０００２】
近年、ナノ薄膜層を皮膚等に貼付するためのナノ薄膜転写シートが注目されている。例えば、皮膚のつや、潤い、白さの改善、シワ防止等を目的とした化粧料成分をナノ薄膜層に保持させた化粧用のナノ薄膜転写シートが提案されている（例えば非特許文献１）。
【０００３】
このようなナノ薄膜転写シートでは、通常、基材上にナノ薄膜層が設けられている。そして、ナノ薄膜層と被転写体とが接触するようにナノ薄膜転写シートを配置した後、基材を剥離することでナノ薄膜層が被転写体に転写される。
【先行技術文献】
【非特許文献】
【０００４】
【非特許文献１】Ｔ．Ｆｕｊｉｅ  ｅｔ  ａｌ．，Ａｄｖ．Ｆｕｎｃｔ．Ｍａｔｅｒ．，２００９年，１９巻，２５６０−２５６８頁
【発明の概要】
【発明が解決しようとする課題】
【０００５】
ナノ薄膜層は非常に薄い層であるため、従来のナノ薄膜転写シートにおいては、基材を剥離する際にナノ薄膜層が基材に追従して貼り付いてしまい、ナノ薄膜層が適切に転写されないおそれがある。
【０００６】
本発明は、上記課題を解決するためになされたものであり、ナノ薄膜層を好適に転写できるナノ薄膜転写シート及び転写方法を提供することを目的とする。
【課題を解決するための手段】
【０００７】
本発明に係るナノ薄膜転写シートは、基材と、前記基材の主面上に設けられたナノ薄膜層とを備え、基材は、ナノ薄膜層側からの平面視において、基材の縁部の少なくとも一部を含み且つナノ薄膜層が存在しない余白領域を有する。
【０００８】
このナノ薄膜転写シートでは、基材が、平面視において、基材の縁部の少なくとも一部を含み且つナノ薄膜層が存在しない余白領域を有しているため、転写時に余白領域を起点に基材を剥離することで、基材のみを剥離しやすくなる。したがって、ナノ薄膜層が剥離される基材に追従して貼り付くことを抑制でき、ナノ薄膜層を好適に被転写体に転写できる。
【０００９】
基材の平面形状が多角形状であり、余白領域は、多角形状の少なくとも一つの角部を含むことが好ましい。この場合、角部を起点に基材を剥離することができるため、基材のみを剥離することが更に容易となる。
【００１０】
基材は、メッシュシート、不織布シート又は多孔質構造を有するシートであることが好ましい。この場合、基材とナノ薄膜層との接触面積が小さくなるため、転写時の基材の剥離が更に容易となる。
【００１１】
ナノ薄膜層は、フィブロインを含有することが好ましい。これにより、ナノ薄膜層の生体親和性が向上する。
【００１２】
ナノ薄膜層は、ポリカチオンを含有する溶液を用いて形成されるＡ層とポリアニオンを含有する溶液を用いて形成されるＢ層とが交互に積層された層であることが好ましい。これにより、ナノ薄膜層の機械的強度及び自己密着性が向上する。
【００１３】
本発明に係る転写方法は、上記のナノ薄膜転写シートをナノ薄膜層が被転写体と対向するように被転写体上に配置し、ナノ薄膜転写シートの基材側を押圧することによりナノ薄膜層を被転写体に転写する。
【００１４】
この転写方法では、ナノ薄膜転写シートの基材側を押圧することによりナノ薄膜層を被転写体に転写するため、被転写体とナノ薄膜層との追従性、接着性が向上する。したがって、ナノ薄膜層を被転写体に好適に転写できる。
【００１５】
ナノ薄膜転写シートの基材側を押圧する際の荷重は、１０〜１０００ｇ／ｃｍ２であることが好ましい。これにより、基材を剥離する際のナノ薄膜層の基材側への残存、及び、転写時の被転写体の損傷を容易に抑制できる。
【発明の効果】
【００１６】
本発明によれば、ナノ薄膜層を好適に転写できるナノ薄膜転写シート及び転写方法を提供することができる。
【図面の簡単な説明】
【００１７】
【図１】ナノ薄膜転写シートの一実施形態を示す（ａ）平面図及び（ｂ）断面図である。
【図２】ナノ薄膜転写シートの作用効果を説明するための斜視図である。
【図３】ナノ薄膜転写シートの変形例を示す平面図である。
【図４】ナノ薄膜転写シートの他の変形例を示す平面図である。
【発明を実施するための形態】
【００１８】
以下、図面を参照しながら、ナノ薄膜転写シート及び転写方法の好適な実施形態について詳細に説明する。
【００１９】
図１は、ナノ薄膜転写シートの一実施形態を示す（ａ）平面図及び（ｂ）断面図である。図１に示すように、ナノ薄膜転写シート１は、基材２と、基材２の主面上に設けられたナノ薄膜層３とを備えている。
【００２０】
基材２としては、ナノ薄膜層３が被転写体に転写され得る基材が用いられる。例えば、基材２のナノ薄膜層３に対する接着力は、ナノ薄膜層３と被転写体との間の接着力よりも小さくなっている。
【００２１】
基材２は、例えば溶媒を浸透又は透過させることが可能な浸透性基材であってよい。基材２は、好ましくは、ナノ薄膜層３を基材２に支持させる溶解性支持層（詳細は後述する）を溶解させる溶媒を浸透又は透過させることが可能な浸透性基材である。浸透性基材は、例えば、溶解性支持層を溶解させる溶媒には溶解しない基材である。溶媒としては、水、アルコールが例示される。
【００２２】
基材２は、取扱性及び入手の容易性に優れる観点から、シート（フィルム）状であることが好ましい。基材２は、溶媒を浸透又は透過させる孔を有することが好ましく、メッシュシート、不織布シート又は多孔質構造を有するシートであることがより好ましい。このようなシートを用いることにより、基材２とナノ薄膜層３との接触面積が小さくなるため、転写時の基材２の剥離が更に容易となる。メッシュシートとは、例えば直径１００μｍ以下の糸状の材料が格子状に編みこまれたシートである。
【００２３】
メッシュシートとしては、例えば、ポリエステルメッシュシート、ナイロンメッシュシート、カーボンメッシュシート、フッ素樹脂メッシュシート、ポリプロピレンメッシュシート、シルクメッシュシートが挙げられる。これらの中でも、ポリエステルメッシュシート、ナイロンメッシュシート、ポリプロピレンメッシュシートが好ましく、ポリエステルメッシュシートがより好ましい。ポリエステルメッシュシートとしては、例えばポリエチレンテレフタレートメッシュシートが好ましい例として挙げられる。これらのメッシュシートは、不織布シートと複合させて用いられてもよい。
【００２４】
基材２の厚さは、追従性及び取扱性に優れる観点から、好ましくは１〜５００μｍ、より好ましくは３〜３００μｍ、更に好ましくは５〜２００μｍである。
【００２５】
ナノ薄膜層３の厚さは、自己密着性、吸水性、乾燥状態での柔軟性等の特性がより優れることから、乾燥時の厚さとして、好ましくは１〜３００ｎｍ、より好ましくは４０〜３００ｎｍ、更に好ましくは４０〜２５０ｎｍ、特に好ましくは４０〜２００ｎｍである。
【００２６】
ナノ薄膜層３は、生体親和性に優れる観点から、フィブロイン（シルクフィブロイン）を含有することが好ましい。フィブロインとしては、例えば、家蚕、野蚕、天蚕等の天然蚕、トランスジェニック蚕から産生されるフィブロインが挙げられる。
【００２７】
ナノ薄膜層３は、ポリカチオンを含有する溶液を用いて形成されるＡ層と、ポリアニオンを含有する溶液を用いて形成されるＢ層とを有していることが好ましく、Ａ層とＢ層とが交互に積層された層（交互積層）であることがより好ましい。これにより、ナノ薄膜層の機械的強度及び自己密着性が向上する。Ａ層とＢ層とが交互に積層された層（交互積層）は、Ａ層とＢ層とが１層ずつ交互に積層された層であってもよく、複数のＡ層からなる層と複数のＢ層からなる層とが交互に積層された層であってもよい。
【００２８】
ナノ薄膜層３がＡ層とＢ層との交互積層である場合、ナノ薄膜層３の透明性を確保しやすいことから、Ａ層及びＢ層の層数は、それぞれ１〜３００層であることが好ましい。ナノ薄膜層３が好適な自己密着性を有することから、Ａ層及びＢ層の層数は、それぞれ１０〜１００層であることがより好ましく、それぞれ２０〜８０層であることが更に好ましい。
【００２９】
ナノ薄膜層３におけるＡ層とＢ層との積層構造は、例えばナノ薄膜層３をＩＲ、ＮＭＲ、ＴＯＦ−ＳＩＭＳ（飛行時間型２次イオン質量分析、Ｔｉｍｅ−ｏｆ−Ｆｌｉｇｈｔ  ＳＩＭＳ）等で観察することにより、確認することができる。
【００３０】
ポリカチオンとしては、カチオン性ポリマーが好ましい。本明細書において、カチオン性ポリマーとは、１分子中に２個以上のカチオン性基を有するポリマーをいう。カチオン性ポリマーの好ましい例としては、コラーゲン、ポリヒスチジン、アイオネン、キトサン、アミノ化セルロース等の塩基性多糖類；ポリリジン、ポリアルギニン、リジンとアルギニンとの共重合体等の塩基性アミノ酸の単独重合体及び共重合体；ポリビニルアミン、ポリアリルアミン、ポリジビニルピリジン等の塩基性ビニルポリマー；ポリエチレンイミン、ポリアリルアミン塩酸塩、ポリジアリルジメチルアンモニウムクロリド、並びにそれらの塩類（塩酸塩、酢酸塩等）及び誘導体などが挙げられる。これらのポリマーは、架橋を形成していてよい。
【００３１】
ポリカチオンは、１分子中に２個以上のカチオン性基を有する低分子化合物であってもよい。このような低分子化合物としては、例えば、ジアミノエタン、ジアミノプロパン、ジアミノブタン、ジアミノペンタン、ジアミノヘキサン等のジアミノアルカンといった１分子中に２個のアミノ基を有する化合物、Ｎ−（リジル）−ジアミノエタン、Ｎ，Ｎ’−（ジリジル）−ジアミノエタン、Ｎ−（リジル）−ジアミノヘキサン、Ｎ，Ｎ’−（ジリジル）−ジアミノヘキサン等のモノ又はジリジルアミノアルカンといった１分子中に３〜４個のアミノ基を有する化合物、及び、１分子中に５個以上のアミノ基を有する化合物が挙げられる。
【００３２】
ポリカチオンを含有する溶液は、上述のポリカチオンの１種又は２種以上を、水等の溶媒に溶解させることにより得られる。溶液中のポリカチオンの濃度は、好ましくは０．０１〜５．０質量％、より好ましくは０．０２〜２．０質量％、更に好ましくは０．０５〜１．０質量％である。
【００３３】
ポリアニオンとしては、アニオン性ポリマーが好ましい。本明細書において、アニオン性ポリマーとは、１分子中に２個以上のアニオン性基を有するポリマーをいう。アニオン性ポリマーの好ましい例としては、アルギン酸、ヒアルロン酸、コンドロイチン硫酸、デキストラン硫酸、ペクチン、サクラン等のカルボキシル基、カルボキシレート基又は硫酸基等のアニオン性基を有する天然の酸性多糖類及びその誘導体；セルロース、デキストラン、デンプン等の天然の多糖類にアニオン性基を結合させて得られる酸性多糖類及びその誘導体（例えば、カルボキシメチルセルロース、カルボキシメチルデキストラン、カルボキシメチルデンプン、カルボキシメチルキトサン、硫酸化セルロース及び硫酸化デキストラン並びにそれらの誘導体）；ポリグルタミン酸、ポリアスパラギン酸、グルタミン酸とアスパラギン酸との共重合体等の酸性アミノ酸の単独重合体及び共重合体；ポリアクリル酸等の酸性ビニルポリマー；並びにそれらの塩（例えば、ナトリウム塩等のアルカリ金属塩）が挙げられる。酸性多糖類の誘導体としては、例えば、アルギン酸エチレングリコールエステル、アルギン酸プロピレングリコールエステル、ヒアルロン酸エチレングリコールエステル及びヒアルロン酸プロピレングリコールエステルが挙げられる。これらのポリマーは、架橋を形成していてもよい。
【００３４】
ポリアニオンは、１分子中に２個以上のアニオン性基を有する低分子化合物であってもよい。このような低分子化合物としては、例えば、コハク酸、マロン酸等の１分子中に２個のカルボキシル基又はカルボキシレート基を有する化合物が挙げられる。
【００３５】
ポリアニオンを含有する溶液は、上述のポリアニオンの１種又は２種以上を、水等の溶媒に溶解させることにより得られる。溶液中のポリアニオンの濃度は、好ましくは０．０１〜５．０質量％、より好ましくは０．０２〜２．０質量％、更に好ましくは０．０５〜１．０質量％である。
【００３６】
カチオン性ポリマーとアニオン性ポリマーとの組合せは、水の共存下で混合した場合にポリイオンコンプレックスを形成しゲル化すれば、いずれの組合せでもよい。安全性により優れることから、カチオン性ポリマー及びアニオン性ポリマーのうちの少なくとも１種は、生体吸収性ポリマーであることが好ましい。生体吸収性ポリマーとは、生分解され得るポリマーを意味する。生体吸収性のカチオン性ポリマーとしては、キトサン、コラーゲン、ポリリジン、ポリアルギニン、ポリヒスチジン、アイオネン等が挙げられる。生体吸収性のアニオン性ポリマーとしては、アルギン酸、ヒアルロン酸、ポリグルタミン酸、コンドロイチン硫酸、並びにこれらの誘導体及び塩（例えば、ナトリウム塩等のアルカリ金属塩）等が挙げられる。
【００３７】
ナノ薄膜転写シート１は、例えば以下の工程により製造される。
（１）熱可塑性樹脂、熱硬化性樹脂等で形成された支持基材の主面上にナノ薄膜層を形成する。
（２）ナノ薄膜層の支持基材と反対側に溶解性支持層を形成する。溶解性支持層は、水、アルコール等の溶媒に溶解する化合物で形成される。
（３）溶解性支持層のナノ薄膜層と反対側に、基材（例えば浸透性基材）をラミネート等により積層する。
（４）支持基材を剥離し、基材（浸透性基材）、溶解性支持層、及びナノ薄膜層をこの順に備える第１の積層体を得る。
（５）第１の積層体を二つ用意し、各積層体のナノ薄膜層が対向するように積層体同士を貼り合わせて第３の積層体を得る。
（６）溶解性支持層を溶解させる溶媒（例えば水）に第３の積層体を浸漬し、溶解性支持層を溶解させることにより、第１の基材（浸透性基材）、ナノ薄膜層、及び第２の基材（浸透性基材）をこの順で備える第４の積層体を得る。
（７）第４の積層体から、第１の基材（浸透性基材）及び第２の基材（浸透性基材）のいずれか一方を剥離することで、基材２（浸透性基材）及びナノ薄膜層３を備えるナノ薄膜転写シート１を得る。
【００３８】
ナノ薄膜層３がフィブロインを含有する場合、ナノ薄膜層３は、例えばキャスト法、スピンコート法、スプレーコート法、ダイコート法によりフィブロイン水溶液を支持基材上に塗布することで形成される。フィブロイン水溶液を得る方法としては、公知のいかなる手法を用いてもよいが、例えば、高濃度の臭化リチウム水溶液にフィブロインを溶解後、透析による脱塩、風乾による濃縮を経てフィブロイン水溶液を得る方法が簡便である。この場合、臭化リチウム水溶液の濃度は、好ましくは８〜１０Ｍ、より好ましくは８．５〜９．５Ｍである。臭化リチウム水溶液の濃度が上記範囲内であると、フィブロイン水溶液がゲル化しにくく、安定して均一な膜厚のナノ薄膜層３を得ることができる。フィブロイン水溶液中のフィブロイン濃度は、好ましくは０．０１〜１０．０質量％、より好ましくは０．０５〜５．０質量％、更に好ましくは０．１〜１．０質量％である。
【００３９】
ナノ薄膜層３が、ポリカチオンを含有する溶液を用いて形成されるＡ層と、ポリアニオンを含有する溶液を用いて形成されるＢ層とを有している場合、ナノ薄膜層３の形成方法は、ポリカチオンを含有する溶液（以下「溶液Ａ」ともいう）又はポリアニオンを含有する溶液（以下「溶液Ｂ」ともいう）に支持基材を接触させて、支持基材の表面にポリカチオンを含有する層（Ａ層）又はポリアニオンを含有する層（Ｂ層）を形成する工程、及び、（ｉ）Ａ層に溶液Ｂを接触させて、Ａ層上にＢ層を形成するステップと、（ｉｉ）Ｂ層に溶液Ａを接触させて、Ｂ層上にＡ層を形成するステップとを繰り返してナノ薄膜層３を形成する工程を備える交互積層方法であることが好ましい。
【００４０】
交互積層法によれば、Ａ層（又はＢ層）と、溶液Ｂ（又は溶液Ａ）とが接触することで、ポリカチオン及びポリアニオンが交互に吸着して積層膜が形成される。交互積層法では、ポリカチオン又はポリアニオンの吸着が進行して表面電荷が反転すると更なる静電吸着は起こらなくなるため、溶液Ａ及び溶液Ｂとの接触によりそれぞれ形成されるＡ層及びＢ層の厚さが制御される。
【００４１】
ナノ薄膜転写シートは、基材及びナノ薄膜層に加えて、その他の層を更に備えていてもよい。例えば、ナノ薄膜転写シートは、基材とナノ薄膜層との間に溶解性支持層を更に備えていてもよい。この場合、ナノ薄膜層の転写時に、水、アルコール等の溶媒を用いて溶解性支持層を溶解させ除去してもよい。
【００４２】
以上説明したナノ薄膜転写シート１を用いて、ナノ薄膜層３を臓器、皮膚等の被転写体に転写することができる。転写方法としては、ナノ薄膜転写シート１をナノ薄膜層３側が被転写体と対向するように被転写体上に配置し、ナノ薄膜転写シート１の基材２側を押圧することによりナノ薄膜層３を被転写体に転写する方法が好ましい。この方法では、基材２がナノ薄膜層３を覆っている状態でナノ薄膜転写シート１の基材２側を押圧することによりナノ薄膜層３を被転写体に転写するため、被転写体とナノ薄膜層との追従性、接着性が向上する。したがって、この方法では、例えば、基材２を予め剥離した上でナノ薄膜層３を被転写体に転写する方法、又は、押圧することなくナノ薄膜層３を被転写体に転写する方法に比べて、ナノ薄膜層３を好適に転写できる。
【００４３】
この転写方法においては、基材２に対して押圧する際、基材２全面に対して略均一に圧力を加えることが好ましい。押圧は、ローラー等の冶具を用いることで、より簡便かつ好適に行われる。
【００４４】
ナノ薄膜転写シート１の基材２側を押圧する際の荷重は、好ましくは１０〜１０００ｇ／ｃｍ２、より好ましくは３０〜９００ｇ／ｃｍ２、更に好ましくは５０〜８００ｇ／ｃｍ２である。荷重が下限値以上であると、基材２を剥離する際にナノ薄膜層３が基材２側に残存することを容易に抑制できる。一方、荷重が上限値以下であると、皮膚等の被転写体が損傷することを容易に抑制できる。
【００４５】
このナノ薄膜転写シート１では、図１（ａ）に示すように、基材２及びナノ薄膜層３はそれぞれ例えば略正方形の平面形状を有しており、基材２の略正方形状はナノ薄膜層３の略正方形状よりも大きくなっている。また、ナノ薄膜層３は、基材２の主面内に（基材２からはみ出さずに）設けられている。
【００４６】
すなわち、基材２は、ナノ薄膜層３側からの平面視において、ナノ薄膜層３が存在しない余白領域Ｒ０を有している。この余白領域Ｒ０は、基材２の縁部２ａ（略正方形状の四辺）の全部と、基材２の略正方形状の四つの角部２ｂとを含み、略正方形状の中空を有する略正方形枠状を呈している。換言すれば、基材２は、ナノ薄膜層３側からの平面視において、ナノ薄膜層３から露出する縁部２ａを有している。
【００４７】
図２は、ナノ薄膜転写シート１の作用効果を説明するための斜視図である。図２に示すように、ナノ薄膜転写シート１では、基材２が、平面視において、基材２の縁部２ａを含み且つナノ薄膜層３が存在しない余白領域Ｒ０を有しているため、転写時に余白領域Ｒ０を起点に基材２を剥離することで、基材２のみを剥離しやすくなる。したがって、ナノ薄膜層３が剥離される基材２に追従して貼り付くことを抑制でき、ナノ薄膜層３を好適に被転写体に転写できる。
【００４８】
また、ナノ薄膜転写シート１では、余白領域Ｒ０が基材２の略正方形状の角部２ｂを含んでいるため、角部２ｂを起点に基材２を剥離することができる。これにより、転写時に基材２のみを剥離することが更に容易となる。
【００４９】
ナノ薄膜転写シートは、上記実施形態に加えて、他の態様をとり得る。図３及び４は、ナノ薄膜転写シートの変形例を示す平面図である。上記実施形態に係るナノ薄膜転写シート１では、余白領域Ｒ０は、基材２の縁部２ａ（略正方形状の四辺）の全部と、基材２の略正方形状の四つの角部２ｂとを含み、略正方形状の中空を有する略正方形枠状を呈していたが、例えば図３（ａ）に示すように、ナノ薄膜転写シート１１においては、余白領域Ｒ１は、基材２の縁部２ａの一部（略正方形状の隣り合う二辺の全部及び該二辺のそれぞれに隣り合う二辺のそれぞれ一部）と、基材２の略正方形状の三つの角部２ｂ（隣り合う各二辺に挟まれた角部）とを含み、Ｌ字状を呈していてもよい。
【００５０】
また、例えば図３（ｂ）に示すように、ナノ薄膜転写シート２１においては、余白領域Ｒ２は、縁部２ａの一部（略正方形状の一辺の全部及び該一辺に隣り合う二辺のそれぞれ一部）と、基材２の略正方形状の角部２ｂの二つ（該一辺の両端部に位置する角部）とを含み、長方形状を呈していてもよい。また、例えば図３（ｃ）に示すように、ナノ薄膜転写シート３１においては、余白領域Ｒ３は、縁部２ａの一部（略正方形状の隣り合う二辺のそれぞれ一部）と、基材２の略正方形状の角部２ｂの一つ（該二辺に挟まれた角部）とを含む略正方形状を呈していてもよい。また、例えば図３（ｄ）に示すように、ナノ薄膜転写シート４１においては、余白領域Ｒ４は、縁部２ａの一部（略正方形状の隣り合う二辺のそれぞれ一部）と、基材２の略正方形状の角部２ｂの一つ（該二辺に挟まれた角部）とを含み、三角形状を呈していてもよい。
【００５１】
以上説明したとおり、上記実施形態では、余白領域Ｒ０は基材２の縁部２ａの全部を含んでいるのに対し、図３に示すように、余白領域は、基材の縁部の一部のみを含んでいてもよい。換言すれば、上記実施形態では、ナノ薄膜層３側からの平面視において基材２の縁部２ａの全部がナノ薄膜層３から露出しているのに対し、図３に示すように、ナノ薄膜層側からの平面視において基材の縁部の一部のみがナノ薄膜層から露出していてもよい。
【００５２】
さらに、上記実施形態では、基材２は略正方形の平面形状を有していたが、図４に示すように、基材１２は、略円形の平面形状を有していてもよい。この場合、例えば図４（ａ）に示すように、ナノ薄膜転写シート５１においては、ナノ薄膜層５３は基材１２よりも小さい略円形の平面形状を有していてよく、余白領域Ｒ５は基材１２の縁部１２ａ（円周）の全部を含み、略円形の中空を有する略円形枠状を呈していてよい。
【００５３】
また、例えば図４（ｂ）に示すように、ナノ薄膜転写シート６１においては、余白領域Ｒ６は、基材１２の縁部１２ａの一部（円周の半分以下の長さの円弧）を含み、該円弧と円弧の両端を結ぶ弦とで囲まれた形状を呈していてもよい。また、例えば図４（ｃ）に示すように、ナノ薄膜転写シート７１においては、余白領域Ｒ７は、基材１２の縁部１２ａ（円周）の全部を含み、略正方形の中空を有する略円形枠状を呈していてもよい。
【００５４】
さらに、基材及びナノ薄膜層の平面形状は、それぞれの任意である。基材及びナノ薄膜層の平面形状は、上述した以外に、それぞれ略正方形状以外の四角形状、四角形状以外の多角形状（例えば五角形状、六角形状、七角形状、八角形状）、楕円形状等の平面形状であってもよい。
【符号の説明】
【００５５】
１，１１，２１，３１，４１，５１，６１，７１…ナノ薄膜転写シート、２，１２…基材、２ａ，１２ａ…縁部、２ｂ…角部、３，１３，２３，３３，４３，５３，６３，７３…ナノ薄膜層、Ｒ０，Ｒ１，Ｒ２，Ｒ３，Ｒ４，Ｒ５，Ｒ６，Ｒ７…余白領域。
【図１】
2016215506.tif 000003
【図２】
2016215506.tif 000004
【図３】
2016215506.tif 000005
【図４】
2016215506.tif 000006